(57)【特許請求の範囲】
【請求項１】
水銀蒸気放電蛍光灯（１０）であって、
光透過性のガラス製エンベロープ（１２）を備え、
前記ガラス製エンベロープ（１２）が、
内面（４）と、
該ガラス製エンベロープ（１２）の前記内面（４）に隣接して配置された蛍光体層（１４）と、
該エンベロープ（１２）の内部に密封された水銀蒸気及び不活性気体から成る放電維持充填気体（２２）と、
を有しており、
前記蛍光体層（１４）は、
水銀の移動を防ぐ障壁を形成する少なくともひとつのカリウム塩を含み、該障壁が、水銀原子が前記ガラス製エンベロープ（１２）内に吸収され、内部のナトリウム原子とアマルガム化するのを阻止するのに有効である、ことを特徴とするランプ（１０）。
【請求項２】
前記カリウム塩が、塩化カリウム、硝酸カリウム、ホウ酸カリウム、及びその混合物から成る群から選択されることを特徴とする、請求項１に記載のランプ（１０）。
【発明の詳細な説明】
【０００１】
【発明の属する技術分野】
本発明は、蛍光灯に関する。より具体的には、本発明は、ガラス製エンベロープ内への水銀の浸透が低減されるか又は排除される蛍光灯に関する。
【０００２】
【発明の背景】
水銀蒸気放電蛍光灯は、商業及び事務所スペースの照明の９０パーセント以上を占めている。一般に、蛍光灯は、蛍光体層で被覆されたガラス製エンベロープを含み、ランプ内に生じた紫外線（ＵＶ）を可視光に変換する。
【０００３】
ソーダ石灰ガラスが、蛍光灯について最も一般的な種類のガラスである。ガラス内のナトリウム原子（又はイオン）が、変換されていないＵＶがガラス製エンベロープを通して漏れないようにするのを助けるので、ソーダ石灰ガラスは好ましいものである。
【０００４】
しかしながら、ソーダ石灰ガラスが有する問題は、ガラス内のナトリウム原子が、ランプ内の水銀蒸気から水銀原子を引き付けることである。これが、水銀とナトリウムが安定したアマルガムを形成し、このアマルガムがガラス製エンベロープ内に保持され、そのため該ガラス製エンベロープが暗くなる理由である。この暗化は、蛍光灯の全長に沿って生ずるが、多くの場合ランプの両端において最もよく見られ、一般に蛍光灯に見られる端部の変色又は端部の暗化をもたらす。
【０００５】
ガラス製エンベロープが暗化するにつれて、漏出することができる可視光が少なくなるので、蛍光灯のルーメン維持率が減少する。更に、ガラス製エンベロープ内に吸収され、ナトリウムとアマルガム化された水銀原子は、ランプ内にある気相の水銀から取り除かれる。その結果、ランプ内の水銀の蒸気圧がランプの耐用寿命にわたって減少されることになり、余分な液体水銀を蛍光灯に付加して、水銀蒸気がガラス製エンベロープ内に吸収された分の差異を補償しなければならなくなる。
【０００６】
当該技術分野においては、水銀蒸気がランプのガラス製エンベロープ内に吸収されるのを実質的に低減させるか、又は吸収しないようにする蛍光灯への必要性がある。このようなランプは、既存の蛍光灯に優る、改良されたルーメン維持率を有し、ガラス製エンベロープの変色がより少ないことが好ましい。
【特許文献１】
米国特許第６５３８３７８号
【０００７】
【課題を解決するための手段】
内面と、ガラス製エンベロープの該内面に隣接して配置された蛍光体層と、該エンベロープの内部に密封された水銀蒸気及び不活性気体から成る放電維持充填気体と、水銀障壁とを備えた光透過性のガラス製エンベロープを有する水銀蒸気放電蛍光灯が提供される。水銀障壁は、水銀原子がガラス製エンベロープに吸収され、該エンベロープ内のナトリウム原子とアマルガム化するのを阻止するのに効果的である。水銀障壁は、実質的に水銀を吸収しない。
【０００８】
【発明の実施の形態】
以下の説明において、５から２５まで（又は５〜２５）のような範囲が用いられる場合、これは、少なくとも５であることが好ましく、それとは別個に独立して２５より大きくない数値が好ましいことを意味する。また、ここで用いられる変色度は、０から１００まで均等目盛で測定された、蛍光灯の端部の暗化又は端部の変色の程度を指す。変色度０は、完全に透明であるか又は透明なガラス製エンベロープ、すなわち端部が変色していないガラス製エンベロープを示す。変色度１００は、完全に暗化しているか又は不透明なエンベロープの両端部を示す。変色度が大きくなると、端部の暗化又は変色の程度が大きくなり、逆の場合も同様である。また、ここで用いられる「Ｔ８蛍光灯」は、好ましくは円形の断面を有する直線状であり、好ましくは公称４８インチの長さと、公称１インチ（１／８インチの８倍。「Ｔ８」の「８」はここから来ている。）の外径とを有する、当該技術分野において一般に知られている蛍光灯である。Ｔ８蛍光灯を、公称２フィート、３フィート、５フィート又は８フィートの長さとしてもよいが、それほど好ましくなく、幾つかの他の長さは更に好ましくない。代わりに、Ｔ８蛍光灯を非線形、例えば、円形又は他の曲線形状としてもよい。また、本明細書及び特許請求の範囲において、ガラス製エンベロープ内のナトリウム原子について言及する場合には、ナトリウム原子という用語は、該ガラス製エンベロープ内に存在するナトリウム原子及びナトリウムイオンの両方を含む。同様に、ガラス製エンベロープ内のカリウム原子（すなわち、以下に説明するように、内部のナトリウム原子とのイオン交換後）について言及する場合には、カリウム原子という用語は、該ガラス製エンベロープ内に存在するカリウム原子及びカリウムイオンの両方を含む。
【０００９】
図１は、本発明による低圧の水銀蒸気放電蛍光灯１０を示す。蛍光灯１０は、円形の断面をもつ光透過性のガラス管すなわちエンベロープ１２を有する。ガラス製エンベロープ１２は異なる内径又は長さを有することができるが、２．３７ｃｍの内径と、１１８ｃｍの長さを有することが好ましい。蛍光体層１４は、ガラス製エンベロープ１２の内面４に隣接して、好ましくは該内面４上に配置される。蛍光体層１４は、当該技術において知られているか又は慣用の希土類３蛍光体層のような、希土類蛍光体層であることが好ましい。蛍光体層１４を当該技術分野において知られているようなハロリン酸蛍光体層（halophosphate phosphor layer）とすることもできるが、それほど好ましくない。
【００１０】
蛍光灯は、両端部に取り付けられた基部２０によって密閉封止されており、間隔を置いて配置された一対の電極構造１８（放電させるための手段である）が、それぞれ該基部２０上に取り付けられている。代わりに、ランプ１０を当該技術分野において知られている無電極蛍光灯としてもよい。ガラス製エンベロープの内部には、水銀蒸気と不活性気体から成る放電維持充填気体２２が密閉されている。不活性気体は、アルゴン、クリプトン、ネオン、又はその混合物であることが好ましい。不活性気体及び少量の水銀が、低い蒸気圧での作動をもたらす。充填気体２２は、２５℃において１ｍｍＨｇから５ｍｍＨｇまで、好ましくは２ｍｍＨｇから４．５ｍｍＨｇまで、好ましくは２．５ｍｍＨｇから４ｍｍＨｇまでの全圧力を有することが好ましい。
【００１１】
図２を参照すると、ガラス製エンベロープ１２は、全体の厚さ５をもつ内面４及び外面６を有する。エンベロープの厚さ５は、該エンベロープ１２の周りで均一であるか又はほぼ均一であることが好ましい。ガラス製エンベロープ１２は、石灰ガラス、好ましくはソーダ石灰ガラス（ガラス内にナトリウム原子又はイオンを有する）、好ましくは当該技術分野において知られているような１７重量パーセントから２０重量パーセントまでのナトリウムを有するＧＥ００８ソーダ石灰ガラスで作られることが好ましく、別の適切なガラス材料で作られることはそれほど好ましくない。ガラス製エンベロープ１２は、従来の方法で上述の材料で作られることが好ましい。
【００１２】
本発明のランプ１０は、水銀障壁を有し、該ランプ１０内部の水銀原子がガラス製エンベロープ１２内に吸収され、内部のナトリウム原子とアマルガム化しないようにするか又はこれを阻止する。水銀障壁それ自体が、水銀を吸収しないか又は実質的に水銀を吸収しないことが好ましく、これは、ランプが点灯しているとき、又は消えているときのいずれにおいても、該ランプ１０内部からの水銀が、本発明の水銀障壁の中に実質的に吸収されないということを意味する。水銀が実質的に吸収されないことは、ランプ１０内部の水銀蒸気からの水銀原子が、本発明の水銀障壁内に多くは吸収されないことを意味する。すなわち、本発明の水銀障壁が水銀原子を吸収しないことが好ましく、水銀障壁が０．５重量パーセントより少ない水銀を吸収するのはそれほど好ましくなく、１重量パーセントはより好ましくなく、１．５重量パーセントはより好ましくなく、２重量パーセントはより好ましくなく、２．５重量パーセントはより好ましくなく、３重量パーセントは更に好ましくない。
【００１３】
本発明の第１の好ましい実施形態によると、水銀障壁は、ガラス製エンベロープ１２の水銀絶縁部分１３である。水銀絶縁部分１３は、図２に示されるように内面４に隣接したエンベロープ１２の環状の部分である。具体的には、縦軸１５に沿って見たときに、エンベロープ１２は全体の厚さ５を有し、水銀絶縁部分１３が、内面４から半径方向外方に延び且つ該内面４を含む、該エンベロープ１２の環状の部分であることが好ましい。水銀絶縁部分１３は、エンベロープ１２の内面４から少なくとも１０μｍ、好ましくは少なくとも１５μｍ、好ましくは少なくとも２０μｍ、好ましくは少なくとも２５μｍ、好ましくは２５μｍから１００μｍまで、好ましくは２６μｍから９０μｍまで、好ましくは２８μｍから８０μｍまで、好ましくは３０μｍから７０μｍまで、好ましくは３２μｍから６０μｍまで、好ましくは３４μｍから５０μｍまで、好ましくは３５μｍから４０μｍまでの半径方向深さまで半径方向外方に延びることが好ましい。
【００１４】
水銀絶縁部分１３は、密に詰められた種、好ましくは金属イオン又は原子、好ましくはカリウムの圧縮部分であることが好ましいが、カルシウムの圧縮部分であることはそれほど好ましくない。密に詰められて、可視光を実質的に透過させ、ランプ１０内に存在する水銀蒸気と実質的に複合、反応せず、又はアマルガム化しない圧縮水銀絶縁部分１３を提供するためには、密に詰められた種が半金属の原子又はイオンであることはそれほど好ましくなく、何れかの適切なイオン又は原子、その他の種又はその混合物が密に詰められたものであることはいっそう好ましくない。圧縮とは、上述された種（例えば、カリウムイオン）が、水銀原子が該部分１３を超えて吸収され又は移動し、エンベロープ１２内のナトリウム原子とアマルガム化することを防ぐ（或いは、実質的に防ぐか又は阻止する）のに十分なほど密に詰められることを意味する。部分１３内の種は、水銀の吸収を防ぐのには十分であるが、該部分１３が導電性にはならないくらい密に詰められることが好ましい。水銀絶縁部分１３は、実質的に非導電性であることが好ましい。実質的に非導電性であることは、水銀絶縁部分１３が、２５℃において、少なくとも１０12Ω−ｃｍ、好ましくは１０14Ω−ｃｍ、好ましくは１０16Ω−ｃｍの体積抵抗率又は電気抵抗を有することを意味する。上述のように、水銀絶縁部分１３は、好ましくはエンベロープ１２の内面４から半径方向外方に測定された２５μｍから１００μｍまでの深さを有する、密に詰められたカリウム原子又はイオンから成る圧縮部分であることが好ましい。部分１３においてカリウムが用いられた場合には、該部分１３は、次のようにソーダ石灰ガラス製エンベロープ１２を溶融カリウム内に浸すことで、ナトリウム原子のイオン交換を介して形成されることが好ましい。エンベロープ１２は、０．０１時間から７２時間まで、好ましくは０．０５時間から６０時間まで、好ましくは０．１時間から４８時間まで、好ましくは１時間から３６時間まで、好ましくは４時間から３２時間まで、好ましくは８時間から３０時間まで、好ましくは１２時間から２８時間まで、好ましくは１６時間から２６時間まで、好ましくは１８時間から２５時間まで、好ましくは約２４時間、好ましくは摂氏５００度から２０００度まで、好ましくは摂氏６００度から１５００度まで、好ましくは摂氏７００度から１１００度までの温度で、溶融カリウム塩（例えば、溶融塩化カリウム、硝酸カリウム、ホウ酸カリウムなど）内に浸される。この方法において、ナトリウムが豊富なガラス製エンベロープ１２内のナトリウムイオンは、周知の方法で溶融カリウムからのカリウムイオンと置き換わり、これにより内面４を介してガラス製エンベロープ１２内にカリウムイオンが付着形成され、ナトリウムイオンが欠乏する。カリウムイオンは、ガラス製エンベロープ１２内に圧縮水銀絶縁部分１３を形成する。
【００１５】
ガラス製エンベロープ１２内に付着形成されたカリウムイオンは、それらが置き換わるナトリウムイオンより大きいので、より密にイオンが詰められることになり、そこを通る水銀原子の移動を減少させ、好ましくはこれを防ぐか又は実質的に防ぐか若しくは阻止するのに効果的である。カリウムイオンはまた、蛍光灯１０内に存在する水銀原子と強くアマルガム化又は反応しない。したがって、付着形成されたカリウム原子は、表面４に隣接したガラス製エンベロープ１２の水銀絶縁部分１３を形成することになる。部分１３の深さは、上述のようにカリウム原子が浸漬中にガラス製エンベロープ１２内のナトリウム原子と交換される、内面４を超えた深さによって定められる。例えば、温度と、エンベロープ１２が溶融カリウム内に浸される時間の長さによって、この深さを制御することができる。３５μｍから４０μｍまでの深さを有する好ましい部分１３の場合には、浸漬時間は、７００℃から１１００℃までで約２４時間であることが好ましい。
【００１６】
上述のようなカリウム原子から成る水銀絶縁部分１３を有するガラス製エンベロープ１２は、非イオン交換式ソーダ石灰ガラス製エンベロープを有する従来の蛍光灯に優る幾つかの利点を有する。本発明のランプ１０は、従来の蛍光灯に優る改良された破壊強度を有することが好ましい。改善された強度は、水銀絶縁部分１３の密度を高くすることにより得られると考えられる。更に、本発明のランプ１０は、ルーメン維持率が改良され、暗いナトリウム−水銀アマルガムの形成が実質的に行われないので、端部の変色が著しく減少される。所定時間ｔにおけるルーメン維持率は、１００時間の作動におけるルーメンに対する、時間ｔにおけるルーメンの比である。本発明のランプ１０は、２０００時間の作動において、好ましくは２０００時間の周期的な作動において、好ましくは３０００時間の作動において、好ましくは３０００時間の周期的な作動において、少なくとも０．８８、好ましくは０．９、好ましくは０．９２、好ましくは０．９４、好ましくは０．９６、好ましくは０．９８のルーメン維持率であることが好ましい（周期的な作動は、ランプが定期的又は周期的に付けたり消したりされることを意味する）。
【００１７】
別の実施形態において、本発明の水銀障壁（水銀絶縁部分１３）を、当該技術分野において知られているような高ワット数の蛍光灯に用いることができる。高ワット数の蛍光灯は、標準の蛍光灯と比べるとより明るく（大きなルーメンを伝達し）、対応してより大きな電気放電負荷を有する。本発明による水銀障壁（水銀絶縁部分１３のような）を利用する高ワット数のランプは、２０００時間の継続的又は周期的作動において、より好ましくは３０００時間の継続的又は周期的な作動において、少なくとも０．６、より好ましくは０．７のルーメン維持率を有することが好ましい。
【００１８】
気相でガラス製エンベロープ１２を出る水銀に置き換わるための液相水銀は、ほとんど又は全く必要でなくなるので、本発明のランプ１０においては、液体水銀を従来のランプより少なくすることが可能である。例えば、本発明によるＴ８ランプは、約５ｍｇの水銀を含むことが好ましく、４．５ｍｇから５．５ｍｇまでの水銀はそれほど好ましくなく、４ｍｇから６ｍｇまでの水銀はより好ましくなく、４ｍｇから７ｍｇまでの水銀は更に好ましくなく、４ｍｇから８ｍｇまでの水銀はいっそう好ましくない。他方、従来のＴ８ランプは、一般的に８ｍｇより多い水銀を含む。
【００１９】
カリウム原子の水銀絶縁部分１３を有する本発明のランプ１０はまた、障壁被覆層（当該技術分野において知られているようなアルミナ障壁層といった）に対する必要性を著しく又は大幅に排除するものである。アルミナ障壁層はまた、ガラス製エンベロープ１２への水銀の吸収を減少させるが、ランプが消えているときに、障壁層自体の中のアルミナによって水銀が吸収されることが知られている。アルミナ障壁層がないことにより、ランプの起動時にアルミナ層から水銀を追い出す必要がないので、立ち上げ時間が短くなる。
【００２０】
図３は、水銀障壁が、蛍光体層１４の上に塗布された別個の水銀障壁層１６である、本発明の第２の好ましい実施形態を示す。水銀障壁層１６を、蛍光体層１４とガラス製エンベロープ１２との間に配置することができるが、これはそれほど好ましくない。この実施形態において、水銀絶縁種、好ましくはカリウム塩の薄い被覆が、図３に示されるように蛍光体層１４の上に塗布される。カリウム塩をエアロゾール又は静電塗装として、蛍光体層１４上に塗布できることが好ましい。水銀障壁層１６は、好ましくは少なくとも０．５重量パーセント、好ましくは０．８重量パーセント、好ましくは１重量パーセントのカリウムを含むカリウム含有層であり、好ましくは約１０ｎｍから１００ｎｍまで、好ましくは２０ｎｍから９０ｎｍまで、好ましくは３０ｎｍから８０ｎｍまで、好ましくは３５ｎｍから７０ｎｍまで、好ましくは４０ｎｍから６０ｎｍまで、好ましくは４５ｎｍから５５ｎｍまで、好ましくは約５０ｎｍの厚さであることが好ましい。
【００２１】
図４は、水銀障壁が、ガラス製エンベロープ１２の内面４上に被覆されるか又は配置された酸化スズ障壁層２６である、本発明の第３の好ましい実施形態を示す。酸化スズ障壁層２６を、ガラス製エンベロープ１２とは反対側の蛍光体層１４の上に配置することができるが、それほど好ましくない。この実施形態において、酸化スズ障壁層２６は、密に詰められ、非活性で実質的に非導電性の酸化スズから成る圧縮層である。酸化スズ層２６は、５ナノメートルから２００ナノメートルまで、好ましくは７．５ナノメートルから１５０ナノメートルまで、好ましくは１０ナノメートルから１００ナノメートルまで、好ましくは２０ナノメートルから９０ナノメートルまで、好ましくは２５ナノメートルから８０ナノメートルまで、好ましくは３０ナノメートルから７０ナノメートルまで、好ましくは４０ナノメートルから６０ナノメートルまで、好ましくは４５ナノメートルから５５ナノメートルまで、好ましくは約５０ナノメートルの厚さであることが好ましい。酸化スズ層２６は、従来の熱分解噴霧方法により、エンベロープ１２の内面４に被覆されることが好ましい。
【００２２】
別の好ましい実施形態において、水銀障壁が、蛍光体層１４内に直接形成される。この実施形態において、ガラス製エンベロープ１２の内面４に又はこれに隣接して蛍光体層１４を被覆する前に、金属イオン種、好ましくはカリウム又はカルシウム種、好ましくはカリウム種、好ましくは塩化カリウム、硝酸カリウム、ホウ酸カリウム又はその混合物のようなカリウム塩が蛍光被覆スラリに付加される。蛍光被覆スラリは、これらを準備し、塗布する方法を含め、当該技術分野において周知又は慣用的なものである。カリウム塩を蛍光被覆スラリに付加するとき、カリウム塩は、乾燥ベースの蛍光被覆スラリの重量パーセントが０．０１重量パーセントから１０重量パーセントまで、好ましくは０．０５重量パーセントから５重量パーセントまで、好ましくは０．０８重量パーセントから２重量パーセントまで、好ましくは０．１重量パーセントから１重量パーセントまでであることが好ましい。ガラス製エンベロープ１２の内面４に又はこれに隣接して被覆する前に、好ましくはカリウム塩について上述したのと同様な量だけ、破砕され又は粉砕され若しくは粒子状のカリウムが豊富なガラスを蛍光体被覆スラリに付加することができるが、これはそれほど好ましくない。いったん隣接する内面４が被覆されると、結果物としての蛍光体層１４は、ランプ１０の内積からガラス製エンベロープ１２までの水銀の移動を減少させるか、又はこれを実質的に防ぐのに効果的な、カリウムが増大された蛍光体／障壁層のマトリックスとなる。
【００２３】
例えば、当該技術分野において知られているようなゼネラルエレクトリックカンパニーのＳｔａｒｃｏａｔ（商標）蛍光灯のような、カリウムが増加されたアルミナ障壁をもたらすために、上述のものと同じ方法を用いることもできる。この場合には、蛍光体被覆スラリに関して上述したのと同じように、カリウム塩がアルミナ障壁被覆スラリに付加される。
【００２４】
本発明による水銀障壁を有する本発明のランプは、２０００時間の作動において、好ましくは以下に述べるような２０００時間の周期的な作動において、より好ましくは３０００時間の作動又は周期的な作動において、３０度より少ない変色度、好ましくは２５度、好ましくは２０度、好ましくは１５度、好ましくは１２度、好ましくは１０度、好ましくは９度、好ましくは８度、好ましくは７度、好ましくは６度、好ましくは５度、好ましくは４度の変色度を示すことが好ましい。本発明による水銀障壁を有する本発明のランプはまた、より大きなルーメン効率をも示す。本発明のランプは、２０００時間の作動において、好ましくは２０００時間の周期的な作動において、少なくとも５４、好ましくは５６、好ましくは５８、好ましくは６０、好ましくは６２、好ましくは６４ルーメン／ワットのルーメン効率を有することが好ましい。
【００２５】
限定のためではなく実例として示す以下の実施例と関連させると、発明をより良く理解することができるであろう。
【００２６】
実施例１
本発明の蛍光灯の性能を従来の蛍光灯と比較するために実験が行われた。
【００２７】
各々の組が２つの蛍光灯から成る３組のＴ８蛍光灯が準備された。各々の組の第１のランプは、水銀絶縁部分を有さない標準のガラス製エンベロープを有し、各々の組の第２のランプは、本発明による、カリウムの水銀絶縁部分１３を有するガラス製エンベロープを有していた。本発明のランプのガラス製エンベロープは、上述のように浸漬することによって準備された。３組のＴ８ランプは、次のとおり、すなわち、ａ）蛍光体を有さず、ガラス製エンベロープ１２だけを有するＴ８蛍光灯（ブランクのランプ）、ｂ）ガラス製エンベロープ１２の内面４に隣接して配置された従来の３蛍光体層を有する標準のＴ８蛍光灯（標準のランプ）、ｃ）ガラス製エンベロープ１２の内面４に隣接して配置された３蛍光体層及びアルミナ障壁層の両方を有する、当該技術分野において知られているようなゼネラルエレクトリックカンパニーによるＳｔａｒｃｏａｔ（商標）Ｔ８蛍光灯（Ｓｔａｒｃｏａｔランプ）であった。本発明の水銀絶縁部分１３の有無を除いては、他の点において各々の組のランプはほぼ同じであった。
【００２８】
３組の各々における本発明のランプについて、ガラス製エンベロープ１２の水銀絶縁部分１３は、内面４から約５０ｎｍの深さを有し、密に詰められたカリウムイオンから成る圧縮部分であった。全ての６つのランプ（上の３組の各々における両方のランプ）は、最初に５ｍｇの水銀が充填され、並列式比較実験において３０００時間周期的に作動された。この場合において、周期時間は、３時間点灯して、２０分消すというものであった。この３時間／２０分のオン／オフ周期は、市場において蛍光灯に行われる実際のオン／オフ状態を模擬するためであったことが理解されるであろう。しかしながら、ここに述べられる周期時間と同じでないが、一般の商業又は事務所設備において経験され得るような、様々なオン／オフ時間を有する他の周期も、２０００時間及び３０００時間において、それぞれ得られ、下で報告されたものと同じか又は同様の結果をもたらすと考えられる。
【００２９】
２０００時間における６つのランプの全てを比較する性能データが、以下の表１に提供される。表１において、「Ｎｏ  Ｋ」という表示は、水銀絶縁部分をもたないガラス製エンベロープを有する従来の蛍光灯を示し、「Ｗｉｔｈ  Ｋ」は、前述のようなカリウムの水銀絶縁部分１３をもつガラス製エンベロープを有する本発明の蛍光灯を示す。
【００３０】
【表１】
0004630527.tif 000002
【００３１】
表１に見られるように、３つのランプの組の全てにおいて、本発明のランプが従来のランプより良く機能した。最も注目される点は、本発明の標準Ｔ８ランプ（すなわち、アルミナ障壁層を有さない）は、２０００時間の作動において、対応する従来のランプが２７．４度であったのに比べて、わずか１．６度の変色度を示しただけである。このことは、２０００時間の作動における変色度が９４％減少したことを表し、これは非常に驚くべき、予期しない結果であった。更に、本発明の標準ランプは、２０００時間において、対応する従来のランプについての５２．６ルーメン／ワットに比べて、６０．８ルーメン／ワットをもたらし、約１５％改善した。これもまた、非常に驚くべき、予期しない結果であった。
【００３２】
また、本発明のランプのルーメン維持率が、ブランクのランプの組及び標準のランプの組の両方について、対応する従来のランプより極めて大きかったことは注目に値する（例えば、本発明の標準のランプは、従来の標準ランプについての０．８６９に比べて、０．９６６のルーメン維持率を示し、１１％改善した）。
【００３３】
実施例２
以下の表２は、実施例１の上述の６つのランプについての、３０００時間における機能データを提供するものである。「Ｎｏ  Ｋ」及び「Ｗｉｔｈ  Ｋ」の表示は、上述したものと同じである。
【００３４】
【表２】
0004630527.tif 000003
【００３５】
表２に見られるように、本発明のランプは、３０００時間に至るまで従来のランプより良く機能した。最も注目される点は、本発明の標準Ｔ８ランプ（すなわち、アルミナ障壁層を有さない）は、３０００時間の作動において、対応する従来のランプについての３０度に比べて、わずか２度の変色度を示しただけである。本発明の標準Ｔ８ランプが、２０００時間と３０００時間の周期的な作動の間で、０．４度の変色度の増加（１．６から２．０への）を示しただけであるのは、非常に驚くべき、予想しないことであった。３０００時間における従来の標準Ｔ８ランプと比べると、本発明の標準Ｔ８は、変色度が９３％減少したことを表し、これもまた非常に驚くべき、予期しない結果であった。
【００３６】
本発明を好ましい実施形態に関して説明してきたが、本発明の技術的範囲から逸脱することなく種々の変更を行うことができ、その要素を均等物と置き換えることができることが、当業者には理解されるであろう。更に、本発明の本質的な技術的範囲から逸脱することなく特定の状況又は材料を本発明の教示に適合させるように、多くの変更を加えることができる。従って、本発明は、本発明を実施するのに最良の態様であると考えられるものとして開示した特定の実施形態に限定されるものではなく、添付した特許請求の範囲の技術的範囲内にある全ての実施形態を含むことを意図している。
【図面の簡単な説明】
【図１】  本発明の第１の好ましい実施形態による、本発明の蛍光灯の部分断面側面図。
【図２】  図１の線２−２に沿って取った、図１のランプのガラス製エンベロープの断面図。
【図３】  本発明の第２の好ましい実施形態による、本発明の蛍光灯の部分断面側面図。
【図４】  本発明の第３の好ましい実施形態による、本発明の蛍光灯の部分断面側面図。
【符号の説明】
４  内面
１０  水銀蒸気放電蛍光灯
１２  ガラス製エンベロープ
１３  水銀絶縁部分
１４  蛍光体層
１６  水銀障壁層
１８  電極構造
２０  基部
２２  放電維持充填気体
【図１】
0004630527.tif 000004
【図２】
0004630527.tif 000005
【図３】
0004630527.tif 000006
【図４】
0004630527.tif 000007